(57)【要約】【課題】レーヨンを使用している製品の特徴である軽量感、風合い、吸水性などを最良なものにして、かつ、防しわ性、ハリ、コシ、反発性などにも優れている布帛を得ることを可能にする長短複合紡績糸と該長短複合紡績糸を用いた布帛を提供すること。【解決手段】芯部に中空型フィラメント繊維、鞘部に改質セルロース系短繊維またはハイウエットモジュラスレーヨン短繊維を有してなり、かつ実質的に無撚であることを特徴とする長短複合紡績糸と該糸を用いて形成した布帛。【選択図】なし【特許請求の範囲】
【請求項１】
芯部に中空型フィラメント繊維、鞘部に改質セルロース系短繊維またはハイウエットモジュラスレーヨン短繊維を有してなり、かつ実質的に無撚であることを特徴とする長短複合紡績糸。
【請求項２】
芯部の中空型フィラメント繊維が紡績糸全体の１５〜６０重量％を占め、鞘部の改質セルロース系短繊維またはハイウエットモジュラスレーヨン短繊維が紡績糸全体の４０〜８５重量％を占めることを特徴とする請求項１記載の長短複合紡績糸。
【請求項３】
鞘部の改質セルロース系短繊維またはハイウエットモジュラスレーヨンの強度が乾強度で３．０ｃＮ／ｄｔｅｘ以上で、５％アルカリ処理後強度が１ｃＮ／ｄｔｅｘ以上であることを特徴する請求項１または２記載の長短複合紡績糸。
【請求項４】
次式による紡績工程中空保持率８０％以上であることを特徴とする請求項１〜３のいずれかに記載の長短複合紡績糸。
紡績工程中空保持率（％）＝｛（紡績前の中空フィラメントの中空率−紡績後の中空フィラメントの中空率）／紡績前の中空フィラメントの中空率｝×１００
【請求項５】
請求項１〜４のいずれかに記載の長短複合紡績糸を用い、かつ次式による中空保持率８０％以上であることを特徴とする布帛。
製編織工程中空保持率（％）＝｛（織製または編成前の中空フィラメントの中空率−織製または編成後の中空フィラメントの中空率）／織製または編成前の中空フィラメントの中空率｝×１００
【発明の詳細な説明】
【技術分野】
【０００１】
本発明は、長短複合紡績糸とそれを用いてなる布帛に関する。
【背景技術】
【０００２】
従来、ビスコースレーヨンの繊維特性を改良したもの（例：溶剤紡糸セルロース繊維 “リヨセル”、ポリノジック、キュプラなど）の特性は、乾湿潤摩擦を加えることでフィブリル化してしまうものであった。
【０００３】
そのため、これらを使用した紡績糸やその繊維製品は、製品表面や製品中においてフィブリルが存在すること、フィブリル化が進むことが欠点となっていた。該欠点を解決するために、フィブリル化防止のための樹脂加工を施すことや、酸素減量加工などが必要となるものであった。
【０００４】
しかし、これらの処理や加工による場合は、風合い、軽量感において優れたものを得ることが難しくなり、従来の染色加工工程までで実質的に製品化が可能となるような紡績糸の実現が要請されていた。
【０００５】
特に、上述したようなレーヨンを使用している製品の特徴である軽量感、風合い、吸水性などを最良なものにして、かつ、防しわ性、ハリ、コシ、反発性などに優れた特性を有する製品を実現することができる紡績糸の実現が望まれていた。
【０００６】
このような要請に応える複合紡績糸として、中空率１０〜４０％、沸水収縮率８％以上の中空フィラメント糸と短繊維束とが重ね合わされて加撚してなる芯鞘構造の複合紡績糸であって、芯部の中空フィラメント糸と鞘部の短繊維束との混用重量比が芯／鞘≦１．５であり、糸形成後、沸水処理されてなるという複合紡績糸が提案されている（特許文献１）。
【０００７】
しかし、この特許文献１に提案されている複合紡績糸は、本発明のねらいとするレーヨンを使用している製品の特徴である軽量感、風合い、吸水性などを最良なものにして、かつ、防しわ性、ハリ、コシ、反発性などにも優れているというレベルには達していないものであった。
【特許文献１】特開平７−２７８９８２号公報
【発明の開示】
【発明が解決しようとする課題】
【０００８】
本発明の目的は、上述したような点に鑑み、レーヨンを使用している製品の特徴である軽量感、風合い、吸水性などを最良なものにして、かつ、防しわ性、ハリ、コシ、反発性などにも優れている布帛を得ることを可能にする長短複合紡績糸と該長短複合紡績糸を用いた布帛を提供することにある。
【課題を解決するための手段】
【０００９】
上述した目的を達成する本発明の長短複合紡績糸は、以下の（１）の構成からなる。
（１）芯部に中空型フィラメント繊維、鞘部に改質セルロース系短繊維またはハイウエットモジュラスレーヨン短繊維を有してなり、かつ実質的に無撚であることを特徴とする長短複合紡績糸。
【００１０】
また、かかる本発明の長短複合紡績糸は、より具体的に好ましくは、以下の（２）〜（５）のいずれかの構成からなるものである。
【００１１】
（２）芯部の中空型フィラメント繊維が紡績糸全体の１５〜６０重量％を占め、鞘部の改質セルロース系短繊維またはハイウエットモジュラスレーヨン短繊維が紡績糸全体の４０〜８５重量％を占めることを特徴とする上記（１）１記載の長短複合紡績糸。
【００１２】
（３）鞘部の改質セルロース系短繊維またはハイウエットモジュラスレーヨンの強度が乾強度で３．０ｃＮ／ｄｔｅｘ以上で、５％アルカリ処理後強度が１ｃＮ／ｄｔｅｘ以上であることを特徴する上記（１）または（２）記載の長短複合紡績糸。
【００１３】
（４）次式による紡績工程中空保持率８０％以上であることを特徴とする上記（１）〜（３）のいずれかに記載の長短複合紡績糸。  
紡績工程中空保持率（％）＝｛（紡績前の中空フィラメントの中空率−紡績後の中空フィラメントの中空率）／紡績前の中空フィラメントの中空率｝×１００
【００１４】
（５）上記（１）〜（４）のいずれかに記載の長短複合紡績糸を用い、かつ次式による中空保持率８０％以上であることを特徴とする布帛。
製編織工程中空保持率（％）＝｛（織製または編成前の中空フィラメントの中空率−織製または編成後の中空フィラメントの中空率）／織製または編成前の中空フィラメントの中空率｝×１００
【発明の効果】
【００１５】
本発明によれば、レーヨンを使用している製品の特徴である軽量感、風合い、吸水性などを最良なものにして、かつ、防しわ性、ハリ、コシ、反発性などにも優れている布帛を得ることを可能にする長短複合紡績糸と該長短複合紡績糸を用いた布帛が提供されるものである。
【発明を実施するための最良の形態】
【００１６】
本発明の長短複合紡績糸は、芯部に中空型フィラメント繊維、鞘部に改質セルロース系短繊維またはハイウエットモジュラスレーヨン短繊維を有してなり、かつ実質的に無撚であることを特徴とする。
【００１７】
すなわち、本発明の長短複合紡績糸においては、中空型フィラメント繊維を芯部に、改質セルロース系短繊維またはハイウエットモジュラスレーヨン短繊維を鞘部に有した長短複合紡績糸であり、さらには優れたカバリング性と軽量性および、膨らみ感を得るために、紡績糸自体が実質的に無撚りであることが重要である。
【００１８】
すなわち、実質的に無撚り構造糸であれば、実撚り糸のような改質セルロース系短繊維成分またはハイウエットモジュラスレーヨン短繊維成分による芯部のフィラメント成分への強い拘束力や、芯部のフィラメントに付与される実撚りによって、前述の中空型繊維フィラメントの中空形状を破壊することがなく、優れた軽量性や吸水性、および膨らみ感といった風合いを十分に発揮することができる。
【００１９】
ここで、本発明における実質的に無撚り構造糸とは、撚りのトルクの作用による撚り戻りの発生がないか、もしくはきわめて小さい状態のものであることをいい、改質セルロース系短繊維成分またはハイウエットモジュラスレーヨン短繊維成分の平均繊維長をＬｓとした場合、４．０Ｔ／Ｌｓ以下の実撚りがかかっているものまたは無撚状のものを言うものである。撚り数が４．０Ｔ／Ｌｓ以下の場合には、撚りのトルクの作用による撚り戻りの発生がないので、実質的に無撚り構造糸ということができるものである。
【００２０】
ちなみに、実撚り構造糸の場合は、芯部のフィラメントを鞘部の改質セルロース系短繊維成分またはハイウエットモジュラスレーヨン短繊維により十分に被覆し、また、しごきなどによる改質セルロース系短繊維成分またはハイウエットモジュラスレーヨン短繊維成分の脱落を防ぐために、撚り数を通常の場合と対比して高めに設定する必要があり、そして、その場合には芯部のフィラメントを拘束する力が高くなり過ぎて、中空繊維の中空部が失われてしまい、また、芯部のフィラメントにも実撚りが付与されるために捲縮発現性が低下し、十分な膨らみ感が得られなくなるので、優れた風合いを得ることは難しく本発明では採用され得ないのである。
【００２１】
また、本発明の長短複合紡績糸においては、鞘部の改質セルロース系短繊維成分またはハイウエットモジュラスレーヨン短繊維成分が長短複合紡績糸全体に占める混率は４０〜８５重量％の範囲にあることが好ましく、さらには５０〜７０重量％の範囲にあることがより好ましい。
【００２２】
改質セルロース系短繊維成分またはハイウエットモジュラスレーヨン短繊維成分の混率が４０重量％より小さい場合には、改質セルロース系短繊維成分またはハイウエットモジュラスレーヨン短繊維の繊維本数が少なくなるため、十分な被覆性が得られない場合が生じてくるので好ましくなく、逆に８５重量％よりも大きい場合には、改質セルロース系短繊維成分またはハイウエットモジュラスレーヨン短繊維成分の物性の影響が支配的となり、通常繊維との有意差が小さくなり、したがって、改質セルロース系短繊維成分またはハイウエットモジュラスレーヨン短繊維成分による被覆性と前述のような優れた性能を兼ね備えた長短複合紡績糸を得るためには、改質セルロース系短繊維成分またはハイウエットモジュラスレーヨン短繊維成分の混率が５０〜７０重量％の範囲にあることがより好ましい。
【００２３】
次に、本発明の長短複合紡績糸に用いる中空型のフィラメント繊維について説明する。
本発明の長短複合紡績糸に用いる中空型フィラメント繊維の断面形状は、丸断面、扁平断面、三角断面、マルチローバル断面、Ｘ型断面、あるいは、その他の異形断面であってもよいが、中空型断面であることが重要である。
【００２４】
ここでいう中空型断面とは、繊維断面の中央部に空間を有する繊維のことを言い、その中空部が、繊維の中心部と該中空部の中心点とが一致する態様のものでもよいし、あるいは繊維の中心点と中空部の中心点をずらしたものでもよい。
【００２５】
その中空率は、繊維強度やハリ・コシ感を良好なものにするために、１０容積％〜７０容積％の範囲にすることが好ましい。中空率が１０容積％未満となると十分な軽量性が得られ難くなるため、また、７０容積％を超えると繊維の肉厚が極端に薄くなり、十分な繊維強度やハリ・コシが得られにくくなるため、それぞれ用途によっては好ましくないものとなる。
【００２６】
また、中空部の断面形状は、丸型の他、楕円型、三角型、四角型などの多角形型、星型など中空構造に基づく本来の機能が喪失されない範囲で適宜に設定することができる。中空部の数も１つに限られず、多数設けることも好適なことである。
【００２７】
これら中空型フィラメント繊維は直接紡糸によっても製造できるが、芯鞘型複合繊維として製造した後に芯部を溶出させることにより、中空部の断面形状がシャープな中空型フィラメント繊維を得ることもできる。中空型フィラメント繊維の素材は、ポリエステル、アクリル、ポリアミド、ポリプロピレンなどの各種の合成繊維を、所望の用途等に合わせて適宜に用いることができる。中でもポリエステルは、機械的な安定性や熱的な安定性に優れた糸物性が得られることから好ましい素材である。
【００２８】
芯部の中空型フィラメント繊維は、紡績糸全体の１５〜６０重量％を占める割合で使用されるのが好適である。
【００２９】
次に、本発明の長短複合紡績糸に用いる短繊維について説明する。
本発明において、該短繊維は、長短複合紡績糸の鞘部を構成するものであり、かつ改質セルロース系短繊維またはハイウエットモジュラスレーヨン短繊維からなるものを用いる。これらの短繊維を用いる理由は、フィブリル化がにくく、染色加工工程後に、フィブリル化の防止のための樹脂加工などをする必要がなく好ましいからである。
【００３０】
ここで、本発明において、改質セルロース系短繊維とは、セルロース繊維に対して高強度及び湿潤時高弾性率になるように改質したセルロース繊維の短繊維をいい、それら調湿時の強度および湿潤時弾性率（ウエットモジュラス）が、それぞれ３．３ｃＮ／ｄｔｅｘ以上、０．５ｃＮ／ｄｔｅｘ以上であるように改質したものをいう。
【００３１】
また、ハイウエットモジュラスレーヨン繊維とは、単繊維を５％伸長するに要するデシテックス当たりの引張り強さ（ｃＮ）が０．５ｃＮ以上であるものをいい、該値が０．５ｃＮ以上であれば、繊維収縮を実用上差し支えないレベルとして扱えるものであり、該繊維の短繊維とは、所望の紡績糸としての繊維長に対応させて有限の繊維長にカットされたものをいう。
【００３２】
該鞘部の改質セルロース系短繊維またはハイウエットモジュラスレーヨンは、その強度が乾強度で３．０ｃＮ／ｄｔｅｘ以上であることが好ましく、また、５％アルカリ処理後強度が１ｃＮ／ｄｔｅｘ以上であることが好ましい。
【００３３】
該短繊維の断面形状は、特に限定されず、丸であっても、多角形、Ｈ型、中空などの異形断面であってもよい。また、該短繊維の繊度についても特に限定されないが、紡積性を考慮すると０．６〜５デシテックスの範囲内にすることが好ましい。繊維長については各種紡績方法に応じた繊維長とするのがよいが、空気精紡を用いる場合は、その紡績原理を考慮すると２５ｍｍ〜５１ｍｍ程度が好適に使用でき、さらには３０ｍｍ〜４４ｍｍの範囲内とするのが最も好ましい。
【００３４】
本発明の長短複合紡績糸において、好ましくは、芯部の中空型フィラメント繊維が紡績糸全体の１５〜６０重量％を占め、鞘部の改質セルロース系短繊維またはハイウエットモジュラスレーヨン短繊維が紡績糸全体の４０〜８５重量％を占めることである。
【００３５】
本発明の長短複合紡績糸は、好ましくは、次式による紡績工程中空保持率が８０％以上であるものである。  
紡績工程中空保持率（％）＝｛（紡績前の中空フィラメントの中空率−紡績後の中空フィラメントの中空率）／紡績前の中空フィラメントの中空率｝×１００
【００３６】
本発明の長短複合紡績糸は、製編織されて織物、編物などの布帛とされることが実際的な使用態様である。そのようにして本発明により得られる布帛は、次式による製編織工程中空保持率が８０％以上であるものである。  
製編織工程中空保持率（％）＝｛（織製または編成前の中空フィラメントの中空率−織製または編成後の中空フィラメントの中空率）／織製または編成前の中空フィラメントの中空率｝×１００
【００３７】
上述したような糸構成としたことにより、本発明の長短複合紡績糸は、上述の紡績工程中空保持率と、製編織工程中空保持率の双方を実現できるものである。ちなみに、従来の、中空繊維を芯糸にして撚りをかける長短複合紡績糸の製造方法では、８０％以上という中空保持率は、紡績工程中あるいは製織・編成工程のいずれでも達成し得ないものである。
【００３８】
本発明の長短複合紡績糸を用いて布帛とするには、従来から布帛化する方法として知られている方法で製織、編成等して行うことができ、特別なことは必要ない。注意する点としては、無撚の効果が失われてしまうような加撚作用やしごくような物理的作用を紡績工程や布帛化工程で与えることがないようにすべき点である。
【００３９】
本発明の長短複合紡績糸により、優れた吸水性・抗ピル性を有し軽量性に優れ、従来にないハリコシの優れた風合いを有する布帛を得ることができる。
【００４０】
本発明の長短複合紡績糸を使用すれば、紡績工程中あるいは製織・編成工程のいずれでも高い中空保持率を得ることができるため、結果的に、織製または編成後における該織物や編物中での中空フィラメントの中空率が、概して５％以上、好ましくは５〜５０％であるという非常に高い中空率での最終製品（布帛）を得ることができることになる。
【００４１】
なお、本発明の効果が損なわれない範囲で、他の糸と交織、交編することももちろん可能である。
【００４２】
本発明の布帛は、本発明の長短複合紡績糸を用いたことにより、上述した製編織工程中空保持率を８０％以上のものとして得ることができるものである。
【００４３】
次に、本発明の長短複合紡績糸を製造する方法の１例について具体的に説明する。
まず、中空型フィラメント繊維および改質セルロース系短繊維またはハイウエットモジュラスレーヨン短繊維をそれぞれ準備する。それぞれの繊維の製造方法は、従来から知られている方法によればよい。次に、これら繊維を紡績し長短複合紡績糸とする。
【００４４】
紡績方法としては、できあがる長短複合紡績糸が実質的に無撚りとなる方法であれば特に限定されないのであるが、空気流の作用により改質セルロース系短繊維またはハイウエットモジュラスレーヨン短繊維成分を結束させて紡績糸を形成する汎用の空気精紡機において、適当なフィードローラと糸道ガイドなどの長繊維用の設備を介して、フィラメントを糸形成部手前で改質セルロース系短繊維またはハイウエットモジュラスレーヨン短繊維束の中心部に供給することにより得る方法を好ましく用いることができる。
【００４５】
特に好ましいのは、“ムラタ・ボルテックス・スピナー”（村田機械社製：以下、ＭＶＳと記す）を用いる方法である。空気流の作用を利用する紡績方法は、各種のものが、提案、開発、利用されているが、本発明の長短複合紡績糸を得るにはカバー率が良いことが必須であり、ＭＶＳを用いた紡績方法はこれを最も達成しうる紡績方法の一つである。
【００４６】
また、その他の方法としては、次のような方法がある。まず、改質セルロース系短繊維またはハイウエットモジュラスレーヨン短繊維成分に、好ましくは１２０℃以下の低い融点を有する低融点繊維をある一定比率で混ぜて、リング精紡機を用いる長短複合紡績糸の一般的な製造方法によって実撚り構造の長短複合紡績糸を得る。次に、ホットローラー、または非接触式の熱板を有するリング撚糸機にこの長短複合紡績糸を仕掛けて、精紡機とは逆撚り方向での同じ撚り数の撚りを与えて、撚りを完全に戻しながら、ホットローラー、または熱板によって前述低融点繊維を周りの短繊維やフィラメントに融着させて無撚り長短複合紡績糸を得ることができる。この方法の場合、混ぜる低融点繊維の混率や与える撚り数、およびホットローラー、または熱板の温度設定値などを得られる長短複合紡績糸の風合いを損なわないように適正に設定することが重要である。
【実施例】
【００４７】
以下、本発明を実施例で詳細に説明する。
〔紡績糸の評価方法・測定方法〕
【００４８】
（１）紡績工程中空保持率
紡績前のフィラメント（ｎ＝１０）の断面写真をＳＥＭ（倍率×５００倍）で撮影し、繊維の断面積（中空部を含む全断面積）Ａおよびその繊維の中空部の断面積Ｂを求め、次式よりフィラメント中空率Ｃをその平均で示した。
｛（Ａ−Ｂ）／Ａ  ｝×１００＝フィラメント中空率Ｃ（％）
同じく、紡績後の糸断面のＳＥＭ（倍率×５００倍）で撮影し、紡績糸を構成している中空フィラメントの断面積Ｄおよびそのフィラメント中空部の断面積Ｅを１０点分求め、次式より紡績後の中空率Ｆをその平均で示した。
｛（Ｄ−Ｅ）／Ｄ  ｝×１００＝紡績後のフィラメント中空率Ｆ（％）
紡績工程中空保持率を下記式で求めた。  
｛（Ｃ−Ｆ）／Ｃ  ｝×１００＝紡績工程中空保持率（％）
【００４９】
（２）被覆性評価
被覆性評価は、得られた紡績糸の側面を２５倍の顕微鏡で観察し、糸長１ｍ当たりに芯部のフィラメントが表層部から確認できる箇所の数により判断した。
判定基準は、×：１０カ所以上またはヌードヤーンの発生、△：５〜９カ所の発生、○：１〜５カ所の発生、◎：０カ所（発生せず）、の４段階評価で行った。
【００５０】
〔布帛評価測定方法〕
（１）製編織工程中空保持率
織製または編成前の糸（ｎ＝１０）の断面写真をＳＥＭ（倍率×５００倍）で撮影し、構成している中空フィラメントの断面積（中空部を含む全断面積）イおよびその繊維の中空部の断面積ロを求め、次式よりフィラメント中空率ハをその平均で示した。
｛（イ−ロ）／イ  ｝×１００＝フィラメント中空率ハ（％）
同じく、織製または編成前後の糸断面のＳＥＭ（倍率×５００倍）で撮影し、紡績糸を構成しているフィラメント１本の断面積ニおよびそのフィラメント中空部の断面積ホを１０点分求め、次式より紡績後の中空率ヘをその平均で示した。
｛（ニ−ホ）／ニ  ｝×１００＝紡績工程フィラメント中空率ヘ（％）
紡績後の中空保持率を下記式で求めた。
｛（ハ−ヘ）／ハ  ｝×１００＝製編織工程中空保持率（％）
【００５１】
（２）防シワ性
試料：直径９．６ｃｍ円形を準備し、５０ｍｌのプラスチック製ビーカーを準備し、ビーカーの上部にサンプルを載せ、荷重５００ｇのおもり（押圧面積４３ｇ／ｃｍ2 ）にてビーカー内に押し込むように投入し、１０分間荷重をかけ除重し、直後、１時間後、２４時間後の状態を「外観判定横光線」を用いてシワの状態で判別した。
【００５２】
（３）ピリング性
ＪＩＳ  Ｌ−１０７６（１９９２）のＩＣＩ法を用い、処理時間は、織物は１０時間、編物は５時間として処理し級判別した。
【００５３】
（４）曲げ剛性
ＫＥＳ法により曲げ強さ、ヒステリシス幅をＫＥＳ  ＦＢ−２試験機で測定した。
【００５４】
（５）寸法変化率
ＪＩＳ  L−１０９６（１９９９）に準じて測定した。
【００５５】
（６）速乾性
サンプルサイズ４０ｃｍ×４０ｃｍを準備し、水中へ５分沈めた後、家庭用洗濯機で３０秒脱水をかけ、温度２０℃  湿度６５％ＲＨ下の条件で５分ごとの重量を求め、下記式にてその含水率（％）を求め、含水率が２％以下になった時間を乾燥時間（分）を速乾性とした。
【００５６】
（７）官能評価
長短複合糸を経糸と緯糸の両方に使用して平織り組織の織物を製織し、得られた生機をオープンソーパーで９５℃でリラックス熱処理し、乾燥後、乾熱１８０℃で中間セットし、１２０℃で染色した。
【００５７】
その後１６０℃の乾熱でピンテンター方式により仕上セットを行った。
得られた布帛について、ハリコシ感、軽量感、触感、表面感につき１０人のモニターにより官能試験を実施し、その判定結果の平均を評価結果とした。
【００５８】
なお、評価の判定基準は、×：全く感じない、△：ほとんど感じない、○：感じる、◎：強く感じるの４段階評価で行い、×＝０点、△＝１点、○＝２点、◎＝３点と点数に置き換え、その平均点を求め、
０．０〜０．９点を×、
１．０〜１．５点を△、
１．６〜２．５点を○、
２．６点以上を◎、
として評価結果とした。
【００５９】
実施例１
長短複合紡績糸の短繊維として改質セルロース系短繊維（モダール繊維１．３ｄｔｅｘ×３９ｍｍ：ＬＥＮＺＩＮＧ社製）を使用し、通常の紡績方式を経て１．０ｇ／ｍの太さのスライバーを作成した。また、中空フィラメントとして“ボデイジョイ”（素材：ポリエチレンテレフタレート４４ｄｔｅｘ−１２Ｆ、東レ製）を用いた。
【００６０】
スライバーをＭＶＳ精紡機に仕掛け、フィラメント用のフィードローラ装置と糸道ガイドを介して、前述の中空型フィラメントをフロントトップローラー〜セカンドトップローラ間から短繊維束の幅方向中心位置に供給し、綿方式の番手で３０’ｓの長短複合糸を得た。被覆性に優れ、糸切れの発生も少なく、加工後の中空部破損もなく、紡績性は良好であった。
【００６１】
得られた長短複合紡績糸をヨコ糸として、タテ糸をポリエチレンテレフタレートＦＹとし、通常の織機を用いて、織組織を３／１ツイルとし生織の織目付２８３ｇ／ｍ2 の織物を得た。得られた布帛について、各評価を行った結果、表１に示すように、加工後の中空部破損もなく、防しわ性に優れ、風合いも軽量感に優れたものであった。
【００６２】
実施例２
長短複合紡績糸の短繊維として、実施例１と同じスライバーを作成した。また、中空フィラメントとして“ファリーロ”（素材：ナイロン６、２８ｄｔｅｘ−１２Ｆ東レ製）を用いた。
【００６３】
スライバーをＭＶＳ精紡機に仕掛け、フィラメント用のフィードローラ装置と糸道ガイドを介して、前述の中空型フィラメントをフロントトップローラー〜セカンドトップローラ間から短繊維束の幅方向中心位置に供給し、綿方式の番手で３０’ｓの長短複合紡績糸を得た。被覆性に優れ、加工後の中空部破損もなく、糸切れの発生も少なく紡績性は良好であった。
【００６４】
得られた長短複合紡績糸を、実施例と同じ方法で用いて織目付２７９ｇ／ｍ2 の織物を得た。各評価を行った結果、防しわ性に優れ、表１に示すように、風合いも軽量感に優れ良好なものであった。
【００６５】
比較例１
実施例１と同じ短繊維を用い、通常の紡績方式を経て０．３５ｇ／ｍの太さの粗糸を作成しリング精紡機に仕掛けた。一方、実施例１と同じ中空型フィラメントをフロントトップローラー〜セカンドトップローラー間から短繊維束の中心位置に、フィラメント用のフィードローラー装置と糸道ガイドを介して供給し、リング精紡機のドラフト率を４０倍、撚り数を２７．８Ｔ／２．５４ｃｍに設定して、綿方式の番手で３０’ｓの長短複合紡績糸を得た。
【００６６】
得られた長短複合紡績糸は、紡績性に優れたものであったが、被覆性が実施例１と対比すると劣り、実撚りを有していることによる中空型フィラメントへの拘束力が強いために、中空部が破損していた。実施例１と同様に、緯糸として用いて織目付２９６ｇ／ｍ2 の織物を得たが、十分な中空率を保持できないために、吸水性に劣り、官能評価でも良好な風合いを得ることができなかった。
【００６７】
比較例２
実施例１と同じ短繊維を用い、通常の紡績方式を経て０．３５ｇ／ｍの太さの粗糸を作成しリング精紡機に仕掛けた。一方、実施例２と同じ中空型フィラメントをフロントトップローラー〜セカンドトップローラー間から短繊維束の中心位置に、フィラメント用のフィードローラー装置と糸道ガイドを介して供給し、リング精紡機のドラフト率を４０倍、撚り数を２７．８Ｔ／２．５４ｃｍに設定して、綿方式の番手で３０’ｓの長短複合紡績糸を得た。
【００６８】
得られた長短複合紡績糸は紡績性に優れたものであったが、被覆性が実施例２と対比すると劣り、実撚りを有していることによる中空型フィラメントへの拘束力が強いために、中空部が破損していた。実施例１と同様に、緯糸として用いて織目付２９６ｇ／ｍ2 の織物を得たが、十分な中空率を保持できないために、吸水性に劣り、官能評価でも良好な風合いを得ることができなかった。
【００６９】
比較例３
実施例１と同じスライバーを用い、フィラメントを供給せずにＭＶＳに掛け３０ｓの紡績糸を得た。実施例１と同じように用いて、織目付２８７ｇ／ｍ2 の織物を得て、各評価を行ったが、中心部に中空フィラメントを用いてないために、十分な軽量性が得られず、防シワ性に欠け、風合いもハリコシには欠けるものであった。
【００７０】
比較例４
長短複合紡績糸の短繊維としてポリエチレンテレフタレート短繊維（Ｔ４０３、１．４５ｄｔｅｘ×３８ｍｍ：東レ製）を使用した以外は、実施例１と同様な方法で、綿式番手３０’ｓの長短複合紡績糸を得た。得られた長短複合紡績糸は被覆性に優れ、糸切れの発生も少なく、加工後の中空部破損もなく、紡績性は良好であった。
【００７１】
得られた長短複合紡績糸をヨコ糸として、実施例１と同様に用いて、織目付２９１ｇ／ｍ2 の織物を得た。得られた布帛について、各評価を行った結果、表１に示すように加工後の中空部破損もなく、良好な布帛であったが、鞘成分がポリエチレンテレフタレートであり風合いに劣るものであった
【００７２】
比較例５
長短複合紡績糸の短繊維としてビスコース法レーヨン短繊維（１．７ｄｔｅｘ×３８ｍｍ）を使用した以外は、実施例１と同様にして、綿式の番手で３０’ｓの長短複合紡績糸を得た。得られた長短複合紡績糸は被覆性に優れ、糸切れの発生も少なく、加工後の中空部破損もなく、紡績性は良好であった。
【００７３】
得られた長短複合紡績糸を実施例１と同様に用いて、織目付２９２ｇ／ｍ2 の織物を得た。得られた布帛について、各評価を行った結果、表１に示すように、加工後の中空部破損もなく、防しわ性に優れ、風合いも軽量感に優れたものであったが、ビスコース法レーヨン短繊維を用いたためにフィブリル化してしまい、表面感に劣るものであった。
【００７４】
【表１】
2007247088.tif 000002